СПОСОБ ПОЛУЧЕНИЯ САМОВОССТАНАВЛИВАЮЩЕГОСЯ СЛОЯ НА ДЕТАЛИ ИЗ КОМПОЗИТНОГО МАТЕРИАЛА УГЛЕРОД/УГЛЕРОД

1. Способ получения самовосстанавливающегося слоя на детали из композитного материала, включающий нанесение на деталь композиции, содержащей:
- суспензию коллоидного диоксида кремния,
- бор или соединение бора в виде порошка,
- карбид кремния в виде порошка и
- по меньшей мере один сверхжаропрочный оксид.
2. Способ по п.1, отличающийся тем, что композиция дополнительно содержит кремний в виде порошка.
3. Способ по п.1, отличающийся тем, что композиция дополнительно содержит боросиликатную смесь в виде порошка.
4. Способ по п.1, отличающийся тем, что композиция дополнительно содержит, по меньшей мере, один модифицирующий стекло оксид.
5. Способ по п.1, отличающийся тем, что порошок карбида кремния имеет средний размер частиц от 5 мкм до 50 мкм.
6. Способ по п.1, отличающийся тем, что дополнительно содержит этап сушки нанесенной композиции.
2
2
7. Способ по п.1, отличающийся тем, что композиция, нанесенная на деталь, после сушки представляет собой слой, имеющий среднюю толщину от 50 мкм до 250 мкм и поверхностную плотность от 15 мг/см до 60 мг/см.
8. Способ по п.1, отличающийся тем, что композицию наносят на деталь в несколько последовательных слоев с промежуточной сушкой.
9. Способ по п.1, отличающийся тем, что дополнительно содержит после этапа нанесения композиции этап нанесения слоя углеродсодержащего полимера или полимера-предшественника керамики и полимеризации этого полимера.
10. Способ по п.1, отличающийся тем, что дополнительно содержит после этапа нанесения композиции выполнение термообработки для поверхностного стеклования при температуре от 600°С до 1000°С в инертной атмосфере.
11. Деталь из композитного материала, снабженная покрытием для защиты от окисления, содержащим первую самовосстанавливающуюся фазу, образованную преимущественно боросиликатной системой, отличающаяся тем, что покрытие дополнительно содержит вторую самовосстанавливающуюся фазу на основе силиката и наполнитель, образованный частицами карбида кремния, причем вторая самовосстанавливающаяся фаза на основе силиката содержит, по меньшей мере, один сверхжаропрочный оксид.
12. Деталь по п.11, отличающаяся тем, что покрытие дополнительно содержит кремний в виде порошка.
13. Деталь по п.11, отличающаяся тем, что покрытие дополнительно содержит боросиликатную смесь в виде порошка.
14. Деталь по п.11, отличающаяся тем, что покрытие дополнительно содержит, по меньшей мере, один модифицирующий стекло оксид.
15. Деталь по п.11, отличающаяся тем, что частицы карбида кремния имеют средний размер от 5 мкм до 50 мкм.
16. Деталь по п.11, отличающаяся тем, что на покрытии для защиты от окисления дополнительно содержит поверхностный слой механической защиты.
17. Деталь по п.11, отличающаяся тем, что представляет собой фрикционную деталь из композитного материала углерод/углерод.
18. Деталь по п.11, отличающаяся тем, что снабжена защитным покрытием на ее поверхностях, иных, чем поверхность или поверхности трения.
19. Деталь по п.11, представляющая собой выполненный из композитного материала углерод/углерод диффузор сопла ракетного двигателя, причем, по меньшей мере, внутренняя поверхность диффузора снабжена покрытием для защиты от окисления.